(57)【要約】【課題】エンボス性、耐熱性、成型加工性などをポリ塩化ビニル樹脂やポリオレフィン樹脂からなるフィルム並み、もしくはそれ以上に制御することが困難であり、家電製品、キッチン、洗面所、ユニットバスなどの化粧鋼板被覆用着色フィルムの代替品を得ること。【解決手段】（１）金属板と接しない表面にエンボス加工が施されている。（２）金属板と接しない表面を構成する層のポリエステル樹脂が、少なくともブチレンテレフタレートを主たる繰り返し単位とするポリエステルを３０〜８０重量％含み、かつ、エチレンテレフタレートを主たる繰り返し単位とするポリエステルを２０〜７０重量％含む、（３）金属板と接する表面を構成する層のポリエステル樹脂が、エチレンテレフタレートを主たる繰り返し単位とするポリエステルを４０〜１００重量％含む。、を満たす、未延伸の金属板被覆用積層ポリエステルフィルムを提供すること。【選択図】  なし【特許請求の範囲】
【請求項１】
次の（１）〜（３）を満たす、未延伸の金属板被覆用積層ポリエステルフィルム。
（１）金属板と接しない表面にエンボス加工が施されている。
（２）金属板と接しない表面を構成する層（以下「Ａ層」と称する）のポリエステル樹脂が、少なくともブチレンテレフタレートを主たる繰り返し単位とするポリエステルを３０〜８０重量％含み、かつ、エチレンテレフタレートを主たる繰り返し単位とするポリエステルを２０〜７０重量％含む。
（３）金属板と接する表面を構成する層（以下「Ｂ層」と称する）のポリエステル樹脂が、エチレンテレフタレートを主たる繰り返し単位とするポリエステルを２０重量％以上含む。
【請求項２】
Ｂ層の、エチレンテレフタレートを主たる繰り返し単位とするポリエステルが、ポリエチレンテレフタレートのジカルボン酸成分もしくはグリコール成分の一部を他成分で置換した共重合ポリエチレンテレフタレートであり、かつ、Ｂ層のポリエステルの３０重量％以上である請求項１に記載の金属板被覆用積層ポリエステルフィルム。
【請求項３】
着色顔料を含むフィルムであって、Ｂ層の着色顔料の濃度が５重量％以下である請求項１または２に記載の金属板被覆用積層ポリエステルフィルム。
【請求項４】
Ａ層とＢ層の間に中間層（以下「Ｃ層」と称する）を有する着色フィルムであって、Ａ層のポリエステル樹脂が着色顔料を含まない請求項３に記載の金属板被覆用積層ポリエステルフィルム。
【請求項５】
フィルム全体の光学濃度が０．５以上である、請求項２〜４のいずれかに記載の金属板被覆用積層ポリエステルフィルム。
【発明の詳細な説明】
【技術分野】
【０００１】
本発明は、金属板被覆用積層ポリエステルフィルムに関し、詳しくは、エンボス性、耐熱性、成型加工性などに優れた積層ポリエステルフィルム、特に家電製品、キッチン、洗面所、ユニットバスなどの化粧鋼板被覆用着色フィルムに関する。
【背景技術】
【０００２】
従来、家電製品、キッチン、洗面所、ユニットバスなどの化粧鋼板用フィルムとしては、軟質のポリ塩化ビニル樹脂、ポリエチレン、ポリプロピレンを主成分とするポリオレフィン樹脂などからなるフィルムや２軸延伸ポリエステルフィルムが用いられてきた。
【０００３】
しかし、ポリ塩化ビニル樹脂からなるフィルムは、エンボス性、耐熱性、経済性、成形加工性には優れるが、軟質であるために表面に傷がつきやすく、また、燃焼時に生じるダイオキシンの環境などへの影響が問題となっており、他樹脂への代替が検討されている。
【０００４】
ポリ塩化ビニル樹脂代替として、ポリエチレン、ポリプロピレンを主成分とするポリオレフィン樹脂がある。これらからなるフィルムは、経済性、エンボス性、対薬品性などに優れているものの、金属板に積層された後の成形加工によって、成形部分が白化し意匠性を損なう。
【０００５】
２軸延伸ポリエステルフィルムは主成分がポリエチレンテレフタレートのものが主であるが、硬度が高く成形加工時の割れ、亀裂の発生は少ないものの、金属板との密着性が劣る、エンボス性が悪くフィルム表面に意匠性を付与することが難しいという欠点を持っている。
【０００６】
これらフィルムの問題点を解決すべく、ポリエステル樹脂からなるフィルムの検討が進められている。これまでにも、金属板や木質板などの基板に接着する複数のポリエステル樹脂層からなるフィルムを接着した化粧板に関する発明が知られており、基板と接する層や基板と接しない表面を構成する層のポリエステル樹脂を規定した発明（例えば特許文献１参照）や、基板と接しない表面に凹凸模様を形成させた非配向のポリエステルフィルムに関する発明（例えば特許文献２）などが知られている。
【特許文献１】特開２００２−２１９７７６（第４頁６欄第３３行目〜第６頁９欄第５行目）
【特許文献２】特許第３２５１０２０号（第３頁５欄第１２行目〜第３頁５欄第２５行目）
【発明の開示】
【発明が解決しようとする課題】
【０００７】
しかしながら上記した従来技術では、金属板被覆用ポリ塩化ビニル樹脂やポリオレフィン樹脂からなるフィルムが担っていた機能を十分に代替しているとは言い難かった。つまり発明されたポリエステルフィルムは、エンボス性、耐熱性、成型加工性などをポリ塩化ビニル樹脂やポリオレフィン樹脂からなるフィルム並み、もしくはそれ以上に制御することが難しかった。そこで本発明は、金属板被覆用積層ポリエステルフィルムに関し、詳しくは、エンボス性、耐熱性、成型加工性などに優れた積層ポリエステルフィルム、特に家電製品、キッチン、洗面所、ユニットバスなどの化粧鋼板被覆用フィルムを得ることを課題とする。
【課題を解決するための手段】
【０００８】
上記課題を解決するため本願発明は次の構成を有する。すなわち、次の（１）〜（３）を満たす、未延伸の金属板被覆用積層ポリエステルフィルムである。
（１）金属板と接しない表面にエンボス加工が施されている。
（２）金属板と接しない表面を構成する層（以下「Ａ層」と称する）のポリエステル樹脂が、少なくともブチレンテレフタレートを主たる繰り返し単位とするポリエステルを３０〜８０重量％含み、かつ、エチレンテレフタレートを主たる繰り返し単位とするポリエステルを２０〜７０重量％含む。
（３）金属板と接する表面を構成する層（以下「Ｂ層」と称する）のポリエステル樹脂が、エチレンテレフタレートを主たる繰り返し単位とするポリエステルを２０重量％以上含む。
【発明の効果】
【０００９】
本発明の方法によれば、エンボス性、耐熱性、成型加工性などに優れた金属板被覆用積層ポリエステルフィルムを製造することが可能となった。
【発明を実施するための最良の形態】
【００１０】
以下、本発明の好ましい実施の形態について説明する。本発明の金属板被覆用積層ポリエステルフィルムを構成するポリエステルとは主鎖中の主要な結合をエステル結合とする高分子の総称であって、通常ジカルボン酸成分とグリコール成分を重縮合反応させることによって得ることができる。
【００１１】
ここでジカルボン酸成分としては、例えば、テレフタル酸、２，６−ナフタレンジカルボン酸、イソフタル酸、ジフェニルジカルボン酸、ジフェニルスルホンジカルボン酸、ジフェノキシエタンジカルボン酸、５−ナトリウムスルホンジカルボン酸、フタル酸などの芳香族ジカルボン酸、シュウ酸、コハク酸、アジピン酸、セバシン酸、ダイマー酸、マレイン酸、フマル酸などの脂肪族ジカルボン酸、パラオキシ安息香酸などのオキシカルボン酸などを挙げることができる。
【００１２】
また、グリコール成分としては、例えば、エチレングリコール、プロパンジオール、ブタンジオール、ペンタンジオール、ヘキサンジオール、ネオペンチルグリコールなどの脂肪族グリコール、ジエチレングリコールなどのポリオキシアルキレングリコール、シクロヘキサンジメタノールなどの脂環族グリコール、ビスフェノールＡ、ビスフェノールＳなどの芳香族グリコールなどが挙げられる。ジカルボン酸成分、グリコール成分ともにこれらの例に制限されるものではない。さらに、上記ポリエステルは、３種類以上のジカルボン酸成分、グリコール成分の共重合体であってもよい。
【００１３】
本発明の金属板被覆用積層ポリエステルフィルムは、金属板と接しない表面にエンボス加工を施す必要があるが、その方法は特に制限されない。例えば、片方がエンボス目を刻設したエンボスロール、他方が表面にゴムなどの弾性体を設けたロールからなる一対の加圧ロールを用い、溶融押し出しされた直後の樹脂を前述の一対の加圧ロールに通して加圧し、表面に凹凸模様を付与しても良い。
【００１４】
本発明の金属板被覆用積層ポリエステルフィルムは、金属板と接しない表面にエンボス加工を施す必要があるが、押出機で加熱溶融したポリマーを、Ｔダイからエンボス目を刻設したロール上に直接押し出し、冷却、固化しつつ、表面に所定の凹凸を付与する方法が好ましい。ポリ塩化ビニルやポリオレフィン樹脂では、押出機で加熱溶融したポリマーを押し出し、予めフィルムを作成した後にエンボス加工する方法などもあるが、ポリエステルフィルムに該方法を採用すると、フィルム表面に十分な凹凸を付与することが難しい。原因は、ポリ塩化ビニルやポリオレフィン樹脂に比べ、ポリエステル樹脂の軟化点と融点の温度差が小さいため、安定加工が難しいことにあると推定できる。
【００１５】
エンボス加工を施す好ましい手段としては、例えば、バレル温度２５５℃の押出機で加熱溶融したポリマーをＴダイから押し出し、一方が２０〜１００℃のエンボスロール、他方が２０〜５０℃のゴムロールからなる一対の加圧ロールを用い、溶融押し出しされた直後の樹脂を前述の一対の加圧ロールに通して１ＭＰａの圧力をかけ、表面に凹凸模様を付与する方法などをとることができる。
【００１６】
本発明の金属板被覆用積層ポリエステルフィルムは、未延伸であることが必要である。フィルムの幅方向や流れ方向の一方向に延伸処理したり、逐次または同時に両方向に延伸処理したりすると、エンボス加工によってフィルム表面に付与する凹凸を、フィルム幅方向や流れ方向で均一に保つことが難しく、意匠性が劣る場合がある。
【００１７】
未延伸フィルムを得る好ましい手段としては、例えば、バレル温度２５５℃の押出機で加熱溶融したポリマーをＴダイから押し出し、一方が２０〜１００℃のエンボスロール、他方が２０〜５０℃のゴムロールからなる一対の加圧ロールを用い、溶融押し出しされた直後の樹脂を前述の一対の加圧ロールに通して加圧、冷却し、ロール速度１０〜７５ｍ／分で製膜する方法などをとることができる
本発明の金属板被覆用積層ポリエステルフィルムは、Ａ層のポリエステル樹脂が、少なくとも、ブチレンテレフタレートを主たる繰り返し単位とするポリエステルがポリエステル全体の３０〜８０重量％であることが必要であり、４０〜７５重量％であることがより好ましく、４５〜７０重量％であることがさらに好ましい。上記上限値を超えた場合、金属板と接しない表面においては、エンボス加工した際に凹凸が強く付きすぎてしまい、ポリ塩ビ樹脂やポリオレフィン樹脂を用いた際の意匠性を再現することが難しくなる。また、上記下限値未満の場合、金属板と接しない表面にエンボス加工した際に十分に凹凸をつけることが難しい。
【００１８】
ここでブチレンテレフタレートとは、ジカルボン酸成分としてテレフタル酸、グリコール成分として１，４−ブタンジオールを用いて得られる縮合物であり、特にポリブチレンテレフタレート（以下「ＰＢＴ」と称する）であることが好ましい。また、本発明の目的、効果を阻害しない限りにおいて、他のジカルボン酸成分およびグリコール成分を共重合しても良いが、共重合率は２５モル％未満であることが好ましい。
【００１９】
本発明の金属板被覆用積層ポリエステルフィルムは、少なくとも、Ａ層には、エチレンテレフタレートを主たる繰り返し単位とするポリエステルを２０〜７０重量％含むことが必要で、２５〜６０重量％含むことがより好ましい。上記上限値を超えた場合、金属板と接しない表面にエンボス加工した際の凹凸が浅くなったり、消えてしまったりする。また、上記下限値未満では、金属板と接しない表面にエンボス加工した際に凹凸が強く付きすぎてしまう。さらには、本発明のフィルムを被覆した金属板をユニットバスなどに使用する際、金属板同士の継ぎ目に用いるシール剤と金属板に被覆されたフィルムとの接着が悪化する場合もある。
【００２０】
ここでエチレンテレフタレートとは、ジカルボン酸成分としてテレフタル酸、グリコール成分としてエチレングリコールを用いて得られる縮合物であり、特にポリエチレンテレフタレート（以下「ＰＥＴ」と称する）であることが好ましい。また、本発明の目的、効果を阻害しない限りにおいて、他のジカルボン酸成分およびグリコール成分を共重合しても良いが、共重合率は２０モル％未満であることが好ましい。共重合成分としては、上記したジカルボン酸成分およびグリコール成分などが挙げられ、ジカルボン酸成分の一部がイソフタル酸で置換されたポリエチレンイソフタレート共重合ポリエチレンテレフタレート（以下「ＰＥＴ／Ｉ」と称する）であることが好ましい。
【００２１】
また、Ａ層には、本発明の目的、効果を阻害しない限りにおいて、ブチレンテレフタレートやエチレンテレフタレートを主たる繰り返し単位とするポリエステル以外の成分を含んでも良い。
【００２２】
本発明の金属板被覆用積層ポリエステルフィルムは、Ｂ層には、エチレンテレフタレートを主たる繰り返し単位とするポリエステルを２０重量％以上含むことが必要で、２５重量％以上含むことがより好ましい。上記下限値未満では、金属板とフィルムの接着が不十分となる。Ｂ層の厚みは、金属板との接着性、共押し出しの安定性などから、該フィルム厚みの１／３〜１／２０が好ましい。
【００２３】
本発明の金属板被覆用積層ポリエステルフィルムは、Ｂ層の、エチレンテレフタレートを主たる繰り返し単位とするポリエステルが、ポリエチレンテレフタレートのジカルボン酸成分もしくはグリコール成分の一部を他成分で置換した共重合ポリエチレンテレフタレートであることが好ましく、ＰＥＴ／Ｉであることがより好ましい。また、Ｂ層に含まれるポリエチレンテレフタレートのジカルボン酸成分もしくはグリコール成分の一部を他成分で置換した共重合ポリエチレンテレフタレートは、Ｂ層のポリエステルの３０重量％以上が好ましく、３５重量％以上がより好ましい。Ｂ層にポリエチレンテレフタレートのジカルボン酸成分もしくはグリコール成分の一部を他成分で置換した共重合ポリエチレンテレフタレートを添加することによって、金属板とより良好な接着が得られるようになる。また、Ｂ層には、本発明の目的、効果を阻害しない限りにおいて、エチレンテレフタレートを主たる繰り返し単位とするポリエステル以外の成分を含んでも良い。
【００２４】
本発明の金属板被覆用積層ポリエステルフィルムは、着色顔料を含むフィルムであって、Ｂ層に含まれる着色顔料の濃度が５重量％以下であることが好ましく、４．５重量％以下であることがより好ましい。着色顔料が５重量％を越えて含まれると、該フィルムを金属板と貼り合わせる際に、金属板との接着性が悪くなることがある。このような現象が起きる理由は明らかではないが、金属板と接する表面において、金属板とポリマーの接触面積の減少が原因として推定でき、Ｂ層の着色顔料の量が影響しているものと思われる。ここで着色顔料とは、色彩を与える微細な色粉のことであり、無機系、有機系のものがあるが、種類や量は特に限定されず、該フィルムに必要な色彩、着色度に応じて適宜選択、設定することができる。例えば、白色顔料としては酸化チタン、黒色顔料としてはカーボンブラックなどを使用することができる。
【００２５】
本発明の金属板被覆用積層ポリエステルフィルムは、Ａ層とＢ層の間に中間層（以下「Ｃ層」と称する）を有する着色フィルムであって、Ａ層のポリエステル樹脂が着色顔料を含まなくても良い。この場合、Ａ層の厚みは、該フィルムに必要な着色度、外観に応じて適宜設定することができるが、該フィルム厚みの１／１０〜１／２５の厚みが好ましい。
【００２６】
本発明の金属板被覆用積層ポリエステルフィルムは、フィルム全体の光学濃度が０．５以上であることが好ましく、０．６５以上であることがより好ましい。上記下限値未満では、本発明の積層ポリエステルフィルムを被覆する金属板の色の影響を受け、化粧金属板としての概観を損ねる場合がある。なお、光学濃度はＪＩＳ  Ｋ−７６０５に準拠し、マクベス社製透過濃度計ＴＤ−９０４型を用いて評価した。
【００２７】
本発明の金属板被覆用積層ポリエステルフィルムの製造方法は特には限定されないが、各層を構成するポリエステルを別々の押出機に供給して、口金上部に設置したフィードブロック内にて積層して一挙に積層フィルムを得る共押出法や、各層を構成するフィルムを予め製膜しラミネートする方法、また、共押出法によって得られた積層フィルムと予め製膜したフィルムをラミネートする方法などを挙げることができる。生産性の面からは、一挙に積層フィルムを得る共押出法が好ましい。
【００２８】
本発明の積層ポリエステルフィルムを被覆する金属板は特に限定されるものではなく、用途に応じて適宜選択することができる。例えば、鋼板、アルミニウム合金板、亜鉛めっき鋼板、亜鉛−アルミニウム合金めっき鋼板や亜鉛−コバルト−モリブデンめっき鋼板などを使用することができる。
【００２９】
本発明の積層ポリエステルフィルムを金属板に被覆する手段は特に限定されるものではない。例えば、あらかじめ接着剤を塗布した金属板を所定の温度に加熱し、金属板と本発明の積層ポリエステルフィルムを一対の加圧ロールに通して挟みつけて積層する方法などがある。
【００３０】
本発明の積層ポリエステルフィルムと金属板を貼り合わせる際に用いる接着剤は、特に限定されるものではないが、酢酸ビニル樹脂系、エチレン−ビニルアセテート樹脂系、尿素樹脂系、ウレタン樹脂系などの接着剤を用いることができる。
【００３１】
本発明の金属板被覆用積層ポリエステルフィルムの厚みは、２５〜２５０μｍが好ましく、より好ましくは５０〜２００μｍである。２５μｍ未満では、フィルムの色調、金属板との被覆工程などでフィルムにかかる熱への耐性などが不十分になる場合があり、また、製膜中に破れが生じやすく、生産性が悪くなる可能性がある。フィルムの厚みが２５０μｍを越える場合には、樹脂被覆金属板の成型加工性、採算性など悪化する場合がある。
【００３２】
本発明の金属板被覆用積層ポリエステルフィルムは、本発明の目的および効果を阻害しない範囲で層数は限定されない。Ｃ層としては、ガスバリア性、断熱性、耐候性などを持つ層、製膜工程で発生した回収原料を用いた層が挙げられる。該層を構成するポリエステル樹脂は特に限定されないが、耐熱性、採算性などから、ポリエチレンテレフタレート（以下「ＰＥＴ」と称する）を用いることが好ましい。
【００３３】
本発明の金属板被覆用積層ポリエステルフィルムの製造方法は、各層を構成するポリエステルを別々の押出機に供給して、Ｔダイ上部に設置したフィードブロック内にて積層して一挙に積層フィルムを得る共押出法が好ましい。他の手段として、各層を構成するフィルムを予め製膜しラミネートする方法、また、共押出法によって得られた積層フィルムと予め製膜したフィルムをラミネートする方法などを挙げることができるが、予め製膜したポリエステルフィルムの表面に所望の凹凸を付与することは難しく、生産性の面からも共押出法が好ましい。
【００３４】
本発明の積層ポリエステルフィルムを被覆する金属板は特に限定されるものではなく、用途に応じて適宜選択することができる。例えば、鋼板、アルミニウム合金板、亜鉛めっき鋼板、亜鉛−アルミニウム合金めっき鋼板や亜鉛−コバルト−モリブデンめっき鋼板などを使用することができる。
【００３５】
本発明の積層ポリエステルフィルムを金属板に被覆する手段は特に限定されるものではない。例えば、あらかじめ接着剤を塗布した金属板を所定の温度に加熱し、金属板と本発明の積層ポリエステルフィルムを一対の加圧ロールに通して挟みつけて積層する方法などがある。
【００３６】
本発明の積層ポリエステルフィルムと金属板を貼り合わせる際に用いる接着剤は、特に限定されるものではないが、ポリエステル系、酢酸ビニル樹脂系、エチレン−ビニルアセテート樹脂系、尿素樹脂系、ウレタン樹脂系などの接着剤を用いることができる。
【実施例】
【００３７】
以下、実施例により本発明を詳細に説明する。なお、特性は以下の方法により測定、評価した。
【００３８】
（１）  エンボス性
本発明のポリエステルフィルムは、所定の平均表面粗さ（実施例、比較例に詳細を記載）のエンボス目を刻設したエンボスロールとゴムロールからなる一対の加圧ロールを用い、溶融押し出しされた直後の樹脂を前述の一対の加圧ロールに通して加圧し、エンボス加工を施した。エンボス性の評
価は肉眼で観察し、下記３段階で評価した。
○：本発明のポリエステルフィルムと同様に製膜、エンボス加工したポリ塩化ビニル樹脂からなるフィルム表面と同等以上の外観を有する。
△：本発明のポリエステルフィルムと同様に製膜、エンボス加工したポリ塩化ビニル樹脂からなるフィルム表面にはやや劣るが実用上は問題ない外観を有する。
×：本発明のポリエステルフィルムと同様に製膜、エンボス加工したポリ塩化ビニル樹脂からなるフィルム表面に劣り、実用上に耐えない外観を有する。
【００３９】
（２）耐熱性
（１）と同様にして得た本発明のポリエステルフィルムを、以下に示すエンボスの耐熱温度、接着温度を指標に下記２段階で評価した。
○：エンボスの耐熱温度＞接着温度
×：エンボスの耐熱温度≦接着温度
（２−１）エンボスの耐熱温度
（１）と同様にして得た本発明のポリエステルフィルムを、２００℃から２６０℃まで５℃刻みで設定した温度で加熱した厚さ５００μｍの亜鉛メッキ鋼板の片面に圧着ロールを用いて熱圧着し、直後に水冷してポリエステルフィルム被覆金属板を得た。なお使用する金属板にはあらかじめポリエステル系接着剤を５ｇ／ｍ2塗布しておいた。この金属板表面のエンボス性を肉眼で観察し、金属板と貼り合わせる前に比べエンボス性が悪化した温度を耐熱性の指標とした。
【００４０】
（２−２）金属板との接着性
（１）と同様にして得たポリエステルフィルム被覆金属板を、ＪＩＳ  Ｋ  ６７４４の密着性試験に準拠し評価した。主な測定条件は以下の通り。
ポンチ押し込み量：６ｍｍ
ポンチ押し込み速度：５０ｍｍ／分
測定温度：２５℃
また、接着性は下記の基準で○から×に転じる温度を指標とした。
○：３枚の試験片全てにおいてポリエステルフィルムと金属板との剥離が見られない。
×：３枚の試験片うち１枚でもポリエステルフィルムと金属板との剥離が見られる。
【００４１】
（３）加工性
（２−２）と同様にして得たポリエステルフィルム被覆金属板をＪＩＳ  Ｋ  ６７４４の折り曲げ性試験に準拠し評価した。主な測定条件は以下の通り。
曲げ角度：密着
測定温度：２５℃
また、折り曲げ性は、折り曲げ部の亀裂の発生程度を目視観察し、下記の基準で判定した。なお観察は、ピーク製ワイドスタンドマイクロスコープ  ２０５４−１００  ＣＩＬを用い、倍率１００倍で行い、幅０．０１ｍｍ以上の亀裂を判定対象とした。
○：亀裂の発生はみられない。
△：実用上は問題にならない程度のわずかな亀裂がみられる。
×：実用上問題となる亀裂がみられる。
【００４２】
（実施例１〜１７）
表１に示した層構成となるように、各層を構成するポリマー（ＰＢＴ：融点２２０℃、ＩＶ１．２、ＰＥＴ／Ｉ：イソフタル酸１２モル％共重合、融点２３５℃、ＩＶ０．６、ＰＥＴ：融点２６０℃、ＩＶ０．６）をバレル温度２５５℃の押出機にて加熱溶融し、金属板と接しない表面を構成する層がエンボスロールと当接するようにＴダイから共押し出しした。押し出した溶融ポリマーは、４５℃に温度調節された、平均表面粗さが２０μｍのエンボス目を刻設したエンボスロールと、２５℃に温度調節されたシリコン製のゴムロールからなる一対の加圧ロールを用い、１ＭＰａの圧力をかけてエンボス加工を施しつつ、冷却、固化し、シート化した。表３に示すように、本発明の金属板被覆用ポリエステルフィルムは、エンボス性、エンボスの耐熱性、密着性、成形性に優れた特性を示した。
【００４３】
（比較例１〜９）
表２に示した層構成となるように、各層を構成するポリマー（ＰＢＴ：融点２２０℃、ＩＶ１．２、ＰＥＴ／Ｉ：イソフタル酸１２モル％共重合、融点２３５℃、ＩＶ０．６、ＰＥＴ：融点２６０℃、ＩＶ０．６）をバレル温度２５５℃の押出機にて溶融し、金属板と接しない表面を構成する層がエンボスロールと当接するようにＴダイから共押し出しした。押し出した溶融ポリマーは、４５℃に温度調節された平均表面粗さが２０μｍのエンボス目を刻設したエンボスロールと、２５℃に温度調節されたシリコン製ゴムロールからなる一対の加圧ロールを用い、１ＭＰａの圧力をかけてエンボス加工を施しつつ冷却、固化し、シート化した。
【００４４】
表３に示すように、比較例２〜６のフィルムは、エンボス性、エンボスの耐熱性、密着性、成形性に劣ることが分かった。
【００４５】
（比較例１０）
表２に示したように、金属板と接する表面を構成する層を構成するポリマーをバレル温度２５５℃の押出機にて溶融し、金属板と接しない表面を構成する層がエンボスロールと当接するようにＴダイから共押し出しした。押し出した溶融ポリマーは、４５℃に温度調節された平均表面粗さが８０μｍのエンボス目を刻設したエンボスロールと、２５℃に温度調節されたシリコン製のゴムロールからなる一対の加圧ロールを用い、１ＭＰａの圧力をかけてエンボス加工を施しつつ冷却、固化し、シート化した。得られたフィルムはストレッチャーを用い、以下の条件で延伸処理した。
（１）延伸倍率：２×２倍の同時２軸延伸
（２）延伸温度：９０℃
（３）延伸速度：５０００％／分
表３に示すように、エンボスの耐熱性、密着性は優れた特性を示したものの、エンボス性、成形性に劣ることが分かった。
【００４６】
【表１】
2005212241.tif 000002
【００４７】
【表２】
2005212241.tif 000003
【００４８】
【表３】
2005212241.tif 000004
【産業上の利用可能性】
【００４９】
本発明は、金属板被覆用積層ポリエステルフィルムに限らず、木質板、無機質ボードなどへの被覆用に応用可能であるが、その応用範囲がこれらに限られたものではない。
【図面の簡単な説明】
【００５０】
【図１】本発明の金属板被覆ポリエステルフィルムの一例を示す概略断面図である。
【図２】本発明の金属板被覆ポリエステルフィルムの一例を示す概略断面図である。
【符号の説明】
【００５１】
１  金属板
２  金属板と接する表面を構成する層（Ｂ層）
３  中間層（Ｃ層）
４  金属板と接しない表面を構成する層（Ａ層）
５  エンボス
【図１】
2005212241.tif 000005
【図２】
2005212241.tif 000006